"ゴム質重合体a40~75質量部の存在下に、芳香族ビニルb60~95質量とシアン化ビニルc5~40質量とを含む単量体混合物25~60質量部ただし、ゴム質重合体aとの合計が100質量部である。がグラフト重合したグラフト共重合体A20~40質量部と、マレイミド系単量体d5~50質量と、該マレイミド系単量体dと共重合可能な他の単量体50~95質量とが共重合したマレイミド系共重合体B5~20質量部と、相対粘度が1.8~3.0であるポリアミド樹脂C40~65質量部と、相溶化剤D0.01~10質量部と、グラフト共重合体Aとマレイミド系共重合体Bとポリアミド樹脂Cと相溶化剤Dの合計100質量部に対し、無機充填材E1~50質量部とを含有することを特徴とする強化熱可塑性樹脂組成物。前記無機充填材Eが、ウォラストナイト、ガラス繊維、炭素繊維からなる群より選ばれる1種以上の無機充填材であることを特徴とする請求項1に記載の強化熱可塑性樹脂組成物。しかしながら、特許文献1に記載のゴム変性ナイロン組成物では、成形品の耐熱性や剛性が不十分であるという問題があり、例えば、加熱機器、調理家電、熱分析機器など、高温にて荷重がかかるような用途には不向きであった。さらに、意匠性が求められるような用途にも使用し難いという問題があった。一方、特許文献2に記載の熱可塑性樹脂組成物より得られる成形品は、低荷重時の耐熱性には優れるものの、高荷重時の耐熱性は不十分であった。高荷重時の耐熱性を向上させるにはポリアミド樹脂の配合量を増やせばよいが、ポリアミド樹脂の配合量を増やすと吸湿時の剛性が低下しやすくなり、ガラス繊維や炭素繊維などの無機充填材を添加した効果が十分に発揮されない。また、ガラス繊維や炭素繊維などの無機充填材を添加した材料は、成形品表面にこれらの無機充填材が浮き出しやすく、特に成形品を塗装した際に毛羽立つなどの外観不良が生じやすく、意匠性を損なう傾向にあった。従って、吸湿時の剛性の低下が少なく、しかも耐衝撃性、高荷重時の耐熱性に優れ、かつ塗装時の意匠性にも優れる成形品を得ることができる材料が求められていた。本発明は、吸湿時の剛性の低下が少なく、しかも耐衝撃性、高荷重時の耐熱性に優れ、かつ塗装時の意匠性にも優れる成形品を得ることができる強化熱可塑性樹脂組成物を提供することを目的とする。本発明は、以下の態様を包含する。[1]ゴム質重合体a40~75質量部の存在下に、芳香族ビニルb60~95質量とシアン化ビニルc5~40質量とを含む単量体混合物25~60質量部ただし、ゴム質重合体aとの合計が100質量部である。がグラフト重合したグラフト共重合体A20~40質量部と、マレイミド系単量体d5~50質量と、該マレイミド系単量体dと共重合可能な他の単量体50~95質量とが共重合したマレイミド系共重合体B5~20質量部と、相対粘度が1.8~3.0であるポリアミド樹脂C40~65質量部と、相溶化剤D0.01~10質量部と、グラフト共重合体Aとマレイミド系共重合体Bとポリアミド樹脂Cと相溶化剤Dの合計100質量部に対し、無機充填材E1~50質量部とを含有することを特徴とする強化熱可塑性樹脂組成物。[2]前記無機充填材Eが、ウォラストナイト、ガラス繊維、炭素繊維からなる群より選ばれる1種以上の無機充填材であることを特徴とする[1]に記載の強化熱可塑性樹脂組成物。本発明の強化熱可塑性樹脂組成物は、吸湿時の剛性の低下が少なく、しかも耐衝撃性、高荷重時の耐熱性に優れ、かつ塗装時の意匠性にも優れる成形品を得ることができる。以下、本発明を詳細に説明する。<強化熱可塑性樹脂組成物>本発明の強化熱可塑性樹脂組成物は、グラフト共重合体Aと、マレイミド系共重合体Bと、ポリアミド樹脂Cと、相溶化剤Dと、無機充填材Eとを含有する。グラフト共重合体Aグラフト共重合体Aは、ゴム質重合体aの存在下に、芳香族ビニルbとシアン化ビニルcとを含む単量体混合物がグラフト重合したものである。ゴム質重合体aとしては、例えば、ブタジエンゴム、スチレン-ブタジエンゴム、アクリロニトリル-ブタジエンゴム、イソプレンゴム、クロロプレンゴム、ブチルゴム、エチレン-プロピレンゴム、アクリルゴム、エピクロルヒドリンゴム、ジエン-アクリル複合ゴム、シリコーンポリシロキサン-アクリル複合ゴム、エチレン-プロピレン-非共役ジエンゴムなどが挙げられる。これらの中でも、本発明の強化熱可塑性樹脂組成物を成形した成形品の耐衝撃性がより高くなることから、ブタジエンゴム、スチレン-ブタジエンゴム、アクリロニトリル-ブタジエンゴム、アクリルゴム、ジエン-アクリル複合ゴム、シリコーン-アクリル複合ゴム、エチレン-プロピレン-非共役ジエンゴムが好ましい。芳香族ビニルbとしては、例えば、スチレン、α-メチルスチレン、o-,m-もしくはp-メチルスチレン、ビニルキシレン、p-t-ブチルスチレン、エチルスチレンなどが挙げられる。これらの中でも、スチレン、α-メチルスチレンが好ましい。これら芳香族ビニルbは、1種を単独で使用してもよいし、2種以上を混合して用いてもよい。単量体混合物100質量中の芳香族ビニルbの含有量は、60~95質量であり、65~80質量であることが好ましい。単量体混合物中の芳香族ビニルbの含有量が上記範囲内であれば、本発明の強化熱可塑性樹脂組成物を成形した成形品の耐衝撃性および高荷重時の耐熱性が向上する。また、強化熱可塑性樹脂組成物の成形性が向上する。シアン化ビニルcとしては、例えば、アクリロニトリル、メタクリロニトリルなどが挙げられる。これらシアン化ビニルcは、1種を単独で使用してもよいし、2種以上を混合して用いてもよい。単量体混合物100質量中のシアン化ビニルcの含有量は、5~40質量であり、20~35質量であることが好ましい。単量体混合物中のシアン化ビニルcの含有量が上記範囲内であれば、本発明の強化熱可塑性樹脂組成物を成形した成形品の耐衝撃性および高荷重時の耐熱性が向上する。また、強化熱可塑性樹脂組成物の成形性が向上する。単量体混合物には、上記の芳香族ビニルbおよびシアン化ビニルcの他に、これらと共重合可能な他の単量体eを、本発明の効果を損なわない範囲で使用することができる。他の単量体eとしては、アクリル酸、メタアクリル酸等のα,β-不飽和カルボン酸;メチルメタアクリレート、エチルメタアクリレート、プロピルメタアクリレート、ブチルメタアクリレート、2-エチルメタアクリレート、2-エチルヘキシルメタクリレート等のα,β-不飽和カルボン酸エステル類;無水マレイン酸、無水イタコン酸等のα,β-不飽和ジカルボン酸無水物類などが挙げられる。これら他の単量体eは、1種を単独で使用してもよいし、2種以上を混合して用いてもよい。なお、本発明において、メタアクリレートはアクリレートおよびメタクリレートを意味する。グラフト共重合体Aは、ゴム質重合体aの存在下に上述した単量体混合物をグラフト重合させることで得られる。グラフト重合時のゴム質重合体aの割合は40~75質量部であり、単量体混合物の割合は25~60質量部であるただし、ゴム質重合体aと単量体混合物の合計を100質量部とする。。ゴム質重合体aの割合が40質量部以上、単量体混合物の割合が60質量部以下であれば、本発明の強化熱可塑性樹脂組成物を成形した成形品の耐衝撃性および高荷重時の耐熱性が向上する。一方、ゴム質重合体aの割合が75質量部以下、単量体混合物の割合が25質量部以上であれば、グラフト共重合体Aとマレイミド系重合体Bとの相溶性が良好となり、成形品の耐衝撃性が向上する。グラフト重合時のゴム質重合体aの割合は50~70質量部であることが好ましく、単量体混合物の割合は30~50質量部であることが好ましい。グラフト共重合体Aは、例えば以下のようにして得られる。まず、乳化重合にて製造されたゴム質重合体aを攪拌翼ジャケット付き反応容器に仕込む。次に、グラフト重合させる単量体混合物の全量または一部を数回に分けて一括または連続して滴下し、攪拌しながら40~70°Cにて、5~60分間放置する。その後、さらに開始剤を添加する。これにより、添加した単量体混合物がゴム質重合体aに含浸し、ゴム質重合体a内および表面にてグラフト重合して、グラフト共重合体Aが得られる。グラフト重合方法については特に制限はなく、塊状重合、溶液重合、塊状懸濁重合、懸濁重合、乳化重合などを採用することができる。グラフト共重合体Aの含有量は、グラフト共重合体Aとマレイミド系共重合体Bとポリアミド樹脂Cと相溶化剤Dの合計を100質量部としたときに、20~40質量部であり、23~35質量部であることが好ましい。グラフト共重合体Aの含有量が20質量部以上であれば、本発明の強化熱可塑性樹脂組成物を成形した成形品の耐衝撃性が向上する。一方、グラフト共重合体Aの含有量が40質量部以下であれば、成形品の耐熱性および機械的物性が向上する。マレイミド系共重合体Bマレイミド系共重合体Bは、マレイミド系単量体dと、該マレイミド系単量体dと共重合可能な他の単量体fとが共重合したものである。マレイミド系単量体dとしては、例えば、マレイミド、N-メチルマレイミド、N-エチルマレイミド、N-プロピルマレイミド、N-イソプロピルマレイミド、N-シクロヘキシルマレイミド、N-フェニルマレイミド、N-トルイルマレイミド、N-キシリールマレイミド、N-ナフチルマレイミド、N-t-ブチルマレイミド、N-オルトクロルフェニルマレイミド、N-オルトメトキシフェニルマレイミドなどが挙げられる。これらの中でも、N-シクロヘキシルマレイミド、N-フェニルマレイミド、N-トルイルマレイミド、N-オルトクロルフェニルマレイミド、N-オルトメトキシフェニルマレイミドが好ましく、N-シクロヘキシルマレイミドおよびN-フェニルマレイミドがより好ましい。これらマレイミド系単量体dは、1種を単独で使用してもよいし、2種以上を混合して用いてもよい。マレイミド系単量体dの含有量は、マレイミド系単量体dと他の単量体fの合計を100質量としたときに、5~50質量であり、20~50質量であることが好ましく、30~50質量であることがより好ましい。マレイミド系単量体dの含有量が5質量以上であれば、マレイミド系共重合体Bの耐熱性が高くなるため、本発明の強化熱可塑性樹脂組成物を成形した成形品の高荷重時の耐熱性が向上する。一方、マレイミド系単量体dの含有量が50質量以下であれば、成形品の耐衝撃性が向上する。また、強化熱可塑性樹脂組成物の成形性が向上する。また、強化熱可塑性樹脂組成物中のマレイミド系単量体d単位の含有量は、グラフト共重合体Aとマレイミド系共重合体Bとポリアミド樹脂Cと相溶化剤Dの合計を100質量としたときに、1~10質量であることが好ましく、2~7質量であることがより好ましい。マレイミド系単量体d単位の含有量が1質量以上であれば、成形品の高荷重時の耐熱性および吸湿時の剛性がより向上する傾向にある。一方、マレイミド系単量体d単位の含有量が10質量以下であれば、成形品の耐衝撃性がより向上する傾向にある。マレイミド系単量体dと共重合可能な他の単量体fとしては、グラフト共重合体Aの説明において先に例示した芳香族ビニルb、シアン化ビニルc、芳香族ビニルbおよびシアン化ビニルcと共重合可能な他の単量体eなどが挙げられる。これら他の単量体fは、1種を単独で使用してもよいし、2種以上を混合して用いてもよい。他の単量体fの含有量は、マレイミド系単量体dと他の単量体fの合計を100質量としたときに、50~95質量であり、50~80質量であることが好ましく、50~70質量であることがより好ましい。他の単量体fの含有量が50質量以上であれば、本発明の強化熱可塑性樹脂組成物を成形した成形品の耐衝撃性が向上する。また、強化熱可塑性樹脂組成物の成形性が向上する。一方、他の単量体fの含有量が95質量以下であれば、マレイミド系共重合体Bの耐熱性が高くなるため、成形品の高荷重時の耐熱性が向上する。マレイミド系共重合体Bを製造する方法としては、塊状重合が好ましい。ここでいう塊状重合では、少量の有機溶媒が存在する重合を含む。有機溶媒としては、それ自体が重合せず、単量体の重合を妨げるものではなく、かつ、マレイミド系共重合体Bを溶解できるものが好ましい。そのような有機溶媒の具体例としては、メチルエチルケトン、ジエチルケトン、メチルイソブチルケトン、アセトフェノン、ベンゼン、トルエン、エチルベンゼン、キシレン、テトラヒドロフラン、N,N-ジメチルホルムアミドなどが挙げられる。マレイミド系共重合体Bの質量平均分子量は、90000~200000であることが好ましい。マレイミド系共重合体Bの質量平均分子量が90000以上であれば、本発明の強化熱可塑性樹脂組成物を成形した成形品の耐衝撃性がより向上する傾向にある。一方、マレイミド系共重合体Bの質量平均分子量が200000以下であれば、強化熱可塑性樹脂組成物の成形性が良好となるとともに、フィラーの毛羽立ちが生じにくく、意匠性に優れた成形品が得られやすくなる傾向にある。なお、マレイミド系共重合体Bの質量平均分子量は、ゲルパーミエーションクロマトグラフィーGPCにより測定された、ポリスチレン換算の質量平均分子量である。マレイミド系共重合体Bの含有量は、グラフト共重合体Aとマレイミド系共重合体Bとポリアミド樹脂Cと相溶化剤Dの合計を100質量部としたときに、5~20質量部である。マレイミド系共重合体Bの含有量が5質量部未満であると、本発明の強化熱可塑性樹脂組成物を成形した成形品の高荷重時の耐熱性、塗装密着性、吸湿時の剛性の少なくとも1つが劣る傾向にある。一方、マレイミド系共重合体Bの含有量が20質量部以下であれば、成形品の耐衝撃性が向上する。ポリアミド樹脂Cポリアミド樹脂Cとしては、例えば、ジアミンとジカルボン酸とから得られるポリアミドが挙げられる。ここで、ジアミンとしては、例えば、エチレンジアミン、ジアミノブタン、ヘキサメチレンジアミン、デカメチレンジアミン、ドデカメチレンジアミン、2,2,4-または2,4,4-トリメチルヘキサメチレンジアミン、1,3-または1,4-ビスアミノメチルシクロヘキサン、ビスp-アミノシクロヘキシルメタン、メタキシリレンジアミン、パラキシリレンジアミンなどの脂肪族、脂環族、芳香族ジアミンが挙げられる。一方、ジカルボン酸としては、例えば、アジピン酸、スベリン酸、セバシン酸、シクロヘキサンジカルボン酸、テレフタル酸、イソフタル酸などの脂肪族、脂環族、芳香族ジカルボン酸が挙げられる。また、ポリアミド樹脂Cとして、例えば、ε-カプロラクタム、ω-ドデカラクタムなどのラクタム類の開環重合によって得られるポリアミド、6-アミノカプロン酸、11-アミノウンデカン酸、12-アミノドデカン酸などから得られるポリアミドおよびこれらの共重合ポリアミド、混合ポリアミド、さらにはポリアミドをハードセグメントとし、かつポリエーテルをソフトセグメントとするポリアミドエラストマーなどを用いてもよい。これらの中でも、ポリアミド樹脂Cとしては、工業的に安価かつ大量に製造されており、入手しやすい点で、ポリカプロアミドナイロン6、ポリドデカアミドナイロン12、ポリテトラメチレンアジパミドナイロン46、ポリヘキサメチレンアジパミドナイロン66、ポリヘキサメチレンセバカミドナイロン610、およびこれらの共重合体、例えばナイロン6とナイロン66の共重合体この場合の共重合体をナイロン6/66と表記する。以下、同様。、ナイロン6/610、ナイロン6/12、ナイロン66/12、ナイロン6/66/610/12、およびこれらの混合物などが好ましい。また、ジアミンとしてビスp-アミノシクロヘキシルメタンと、ジカルボン酸としてテレフタル酸やイソフタル酸とから得られるポリアミドもポリアミド樹脂Cとして好ましい。ポリアミド樹脂Cは、JISK6810に準拠して測定した相対粘度が1.8~3.0であり、1.8~2.7であることが好ましく、1.8~2.5であることがより好ましい。ポリアミド樹脂Cの相対粘度が1.8以上であれば、本発明の強化熱可塑性樹脂組成物を成形した成形品の耐衝撃性が向上する。一方、ポリアミド樹脂Cの相対粘度が3.0以下であれば、ポリアミド樹脂Cと無機充填材Eとの相互作用が良好に保持され、成形品の高荷重時の耐熱性が向上する。また、成形品を塗装する際に、無機充填材Eが毛羽立ち、意匠性が低下するのを抑制できる。ポリアミド樹脂Cの含有量は、グラフト共重合体Aとマレイミド系共重合体Bとポリアミド樹脂Cと相溶化剤Dの合計を100質量部としたときに、40~65質量部であり、50~65質量部であることが好ましい。ポリアミド樹脂Cの含有量が40質量部以上であれば、本発明の強化熱可塑性樹脂組成物を成形した成形品の高荷重時の耐熱性および耐衝撃性が向上する。加えて、成形品を塗装する際の毛羽立ちを抑制できる。一方、ポリアミド樹脂Cの含有量が65質量部以下であれば、成形品の吸湿時の剛性および塗装密着性が向上する。相溶化剤D相溶化剤Dとしては、反応性官能基を有する芳香族ビニル系重合体などが挙げられる。ここで、反応性官能基とは、ポリアミド樹脂の末端アミンまたはカルボン酸と反応して結合しうる官能基のことであり、具体的には、カルボキシ基、エポキシ基、アミノ基、メルカプト基、シリル基、水酸基、無水ジカルボキシ基のいずれかである。これらの中でも、カルボキシル基、無水ジカルボキシ基が好ましい。なお、相溶化剤Dは2種以上の反応性官能基を有していてもよい。相溶化剤Dとしては、具体的に、炭素-炭素不飽和結合すなわち炭素-炭素二重結合または炭素-炭素三重結合および反応性官能基を有する反応性化合物と、芳香族ビニルと、シアン化ビニルとを共重合した共重合体が挙げられる。炭素-炭素不飽和結合および反応性官能基を有する反応性化合物としては、例えば、アクリル酸、メタクリル酸、無水マレイン酸、マレイン酸、フマール酸、ビニルオキシラン、アリルアミン、ビニルメルカプタン、ビニルアルコールなどが挙げられる。これらのうち、重合時における芳香族ビニルやシアン化ビニルとの溶解性の点で、アクリル酸、メタクリル酸、無水マレイン酸、マレイン酸が好ましい。これら反応性化合物は、1種を単独で使用してもよいし、2種以上を混合して用いてもよい。反応性化合物の含有量は、反応性化合物と芳香族ビニルとシアン化ビニルとの合計を100質量としたときに、0.05~20質量であることが好ましく、0.05~10質量であることがより好ましい。反応性化合物の含有量が上記範囲内であれば、グラフト共重合体Aとポリアミド樹脂Cとが相溶しやすくなるため、本発明の強化熱可塑性樹脂組成物を成形した成形品の耐衝撃性がより向上する。芳香族ビニルおよびシアン化ビニルとしては、グラフト共重合体Aの説明において先に例示した芳香族ビニルbおよびシアン化ビニルcなどが挙げられる。反応性化合物と芳香族ビニルとシアン化ビニルとの合計を100質量としたときに、芳香族ビニルの含有量は60~95質量であることが好ましく、65~80質量であることがより好ましい。一方、シアン化ビニルの含有量は4.95~40質量であることが好ましく、19.95~35質量であることがより好ましい。芳香族ビニルおよびシアン化ビニルの含有量が上記範囲内であれば、本発明の強化熱可塑性樹脂組成物を成形した成形品の耐衝撃性および耐熱性がより向上する。また、強化熱可塑性樹脂組成物の成形性が向上する。相溶化剤Dの含有量は、グラフト共重合体Aとマレイミド系共重合体Bとポリアミド樹脂Cと相溶化剤Dの合計を100質量部としたときに、0.01~10質量部である。相溶化剤Dの含有量が10質量部を超えても、それ以上のグラフト共重合体Aとポリアミド樹脂Cとの相溶性の向上が得られにくい。また、本発明の強化熱可塑性樹脂組成物を成形した成形品の高荷重時の耐熱性および剛性が低下しやすくなる。無機充填材E無機充填材Eとしては、例えば、ガラス繊維、炭素繊維等の無機繊維、該無機繊維を金属コーティングしたもの、ウォラストナイト、タルク、マイカ、ガラスフレーク、ガラスビーズ、チタン酸カリウム、炭酸カルシウム、炭酸マグネシウム、カーボンブラック、ケッチェンブラック等の無機物、鉄、銅、亜鉛、アルミニウム等の金属や合金、およびそれらの酸化物の繊維、粉末などが挙げられる。これらの中でも、少ない配合で高い剛性が得られることからウォラストナイト、ガラス繊維、炭素繊維などの繊維状の無機充填材が好ましく、成形品の剛性と耐衝撃性のバランスから炭素繊維が特に好ましい。これら無機充填材Eは、1種を単独で使用してもよいし、2種以上を混合して用いてもよい。無機充填材Eは、その表面をカップリング剤例えば、シラン系カップリング剤、チタネート系カップリング剤などの表面処理剤で処理されていてもよい。また、無機充填材Eとしてガラス繊維や炭素繊維を用いる場合、これらは、エチレン-酢酸ビニル共重合体、ポリアミド樹脂などの熱可塑性樹脂、ポリウレタン樹脂、エポキシ樹脂などの熱硬化性樹脂で被覆あるいは集束されていてもよい。無機充填材Eの含有量は、グラフト共重合体Aとマレイミド系共重合体Bとポリアミド樹脂Cと相溶化剤Dの合計100質量部に対し、1~50質量部であり、5~30質量部であることが好ましく、5~15質量部であることがより好ましい。無機充填材Eの含有量が1質量部以上であれば、本発明の強化熱可塑性樹脂組成物を成形した成形品の耐熱性および剛性が向上する。一方、無機充填材Eの含有量が50質量部以下であれば、成形品を塗装する際の毛羽立ちが目立ちにくくなり、意匠性を良好に維持できる。また強化熱可塑性樹脂組成物の成形性が向上する。その他の成分本発明の強化熱可塑性樹脂組成物は、その物性を損なわない範囲で、他の添加剤、例えば、滑剤、顔料、染料、酸化劣化防止剤、耐候剤、離型剤、可塑剤、帯電防止剤を含有してもよい。製造方法本発明の強化熱可塑性樹脂組成物は、例えば、グラフト共重合体A、マレイミド系共重合体B、ポリアミド樹脂C、相溶化剤D、および無機充填材Eと、必要に応じて他の成分とを溶融混練することにより得られるが、この方法に限定されない。溶融混練に用いる溶融混練装置としては、一軸押出機、二軸押出機、バンバリーミキサー、ローラー、ニーダー等が挙げられ、中でも、汎用性の点から、一軸押出機、二軸押出機が好ましい。以上説明したように、本発明の強化熱可塑性樹脂組成物は、上述したグラフト共重合体Aと、マレイミド系共重合体Bと、ポリアミド樹脂Cと、相溶化剤Dと、無機充填材Eとを特定量含有するので、吸湿時の剛性の低下が少なく、しかも耐衝撃性、高荷重時の耐熱性に優れ、かつ塗装時の意匠性にも優れる成形品を得ることができる。<成形品>本発明の強化熱可塑性樹脂組成物より得られる成形品は、例えば、射出成形法、射出圧縮成形機法、押出法、ブロー成形法、真空成形法、圧空成形法、カレンダー成形法、インフレーション成形法などの成形加工法により、強化熱可塑性樹脂組成物を成形加工してなる。成形加工法としては、量産性に優れ、高い寸法精度の成形品を得ることができるため、射出成形法、射出圧縮成形法が好ましい。本発明により得られる成形品は、剛性特に吸湿時の剛性、耐衝撃性、高荷重時の耐熱性に優れ、良好な塗装外観も有するため、電気部品、電子部品、機械部品および車両部品として好適に使用できる。以下、具体的に実施例を示す。本発明は、これら実施例に限定されるものではない。以下の例では、下記の成分を用いた。[グラフト共重合体Aの製造]撹拌装置を備えた20Lの重合反応器に、蒸留水170質量部と、ポリブタジエンゲル含有量:95、平均粒子径:3000Å65質量部と、スチレン70質量およびアクリロニトリル30質量からなる単量体混合物35質量部と、不均化ロジン酸カリウム1質量部と、水酸化ナトリウム0.01質量部と、ピロリン酸ナトリウム0.45質量部と、硫酸第1鉄0.01質量部と、デキストローズ0.57質量部と、t-ドデシルメルカプタン0.07質量部と、クメンハイドロパーオキサイド1.0質量部とを仕込み、60°Cから反応を開始し、途中で75°Cまで昇温し、2時間半後乳化グラフト重合を完結させ、反応生成物のラテックスを得た。得られた反応性生物のラテックスを硫酸水溶液で凝固、水洗した後、乾燥してグラフト共重合体Aを得た。[マレイミド系共重合体Bの製造]撹拌装置を備えた20Lの重合反応器を窒素置換した後、該重合反応器に、アクリロニトリル15質量部、スチレン54質量部、およびN-フェニルマレイミド31質量部からなる混合液と、メチルエチルケトン30質量部、および重合開始剤として1,1’-アゾビスシクロヘキサン-1-カルボニトリル0.103質量部からなる混合液とを別々の配管から重合反応器に連続的に滴下供給した。重合温度100°Cおよび滞留時間90分の条件の下で共重合反応を行った。次いで、この反応により得られた重合反応液を、重合反応器の底部に備えたギヤポンプにより連続的に抜き取り、その重合反応液を150°Cに保持した熱交換機にて約20分滞在させた。その後、バレル温度230°Cに制御した2ベントタイプの30mm二軸押出機に導入し、その二軸押出機における大気圧の第1のベント部と、0.0027MPaの第2のベント部とで揮発成分を脱揮した。そして、脱揮したペレタイザーにてペレット化して、マレイミド系共重合体Bのペレットを得た。得られたマレイミド系共重合体Bの質量平均分子量を、GPC測定装置東ソー株式会社製にて、溶媒としてTHFテトラヒドロフランを用い、標準PSポリスチレン換算法にて測定した。その結果、マレイミド系共重合体Bの質量平均分子量は165000であった。[ポリアミド樹脂C]ポリアミド樹脂Cとして、以下のポリアミド樹脂C1~C3を用いた。ポリアミド樹脂C1:ナイロン6宇部興産株式会社製、1011FB、相対粘度=2.10。ポリアミド樹脂C2:ナイロン6宇部興産株式会社製、1013B、相対粘度=2.56。ポリアミド樹脂C3:ナイロン6宇部興産株式会社製、1022B、相対粘度=3.57。なお、ポリアミド樹脂C1~C3の相対粘度は、JISK6810に準拠して測定した値である。[相溶化剤Dの製造]撹拌装置を備えた20Lの重合反応器に、蒸留水200質量部、過硫酸カリウム0.3質量部、およびドデシルベンゼンスルホン酸ナトリウム2質量部を仕込み、65°Cにした。これにスチレン71質量部、アクリロニトリル24質量部、メタクリル酸5質量部、およびt-ドデシルメルカプタン0.4質量部からなる単量体混合物を5時間かけて滴下し、重合を行った。滴下終了後、70°Cに昇温し、さらに60分間保持した後に冷却してグラフト重合を完結させ、反応性生物のラテックスを得た。得られた反応性生物のラテックスを酢酸カルシウムで凝固、水洗した後、乾燥して相溶化剤Dを得た。[無機充填材E]無機充填材Eとして、炭素繊維三菱レイヨン株式会社製、TR06NEを用いた。[スチレン系共重合体の製造]撹拌装置を備えた20Lの重合反応器に、蒸留水120質量部と、アルキルベンゼンスルホン酸ナトリウム0.003質量部と、スチレン68.0質量およびアクリロニトリル32.0質量からなる単量体混合物100質量部と、t-ドデシルメルカプタン0.5質量部と、過酸化ベンゾイル0.15質量部と、リン酸カルシウム0.5質量部とを添加し、110°Cで10時間懸濁重合した後、冷却して重合を完結させた。水洗した後、乾燥してスチレン系共重合体を得た。得られたスチレン系共重合体の質量平均分子量について、マレイミド系共重合体Bと同様にして測定したところ、158000であった。[実施例1~7、比較例1~6]グラフト共重合体A、マレイミド系共重合体B、ポリアミド樹脂C1、C2、C3、相溶化剤D、無機充填材E、スチレン系共重合体を表1、2の組成質量部で混合し、30mm二軸押出し機株式会社神戸製鋼所製KTX-30を用いて270°Cで溶融混練し、ペレット状の強化熱可塑性樹脂組成物を得た。なお、表1、2中のマレイミド系単量体単位の含有量は、グラフト共重合体Aとマレイミド系共重合体Bとポリアミド樹脂Cと相溶化剤Dの合計を100質量としたときの含有量質量である。得られた強化熱可塑性樹脂組成物を射出成形して各種成形品試験片を作成し、引張特性、剛性、耐熱性、耐衝撃性、吸湿後の剛性、塗装密着性、意匠性を、以下の方法により評価した。評価結果を表1、2に示す。[引張特性]ISO試験法527に準拠し、測定温度23°C、試験片厚さ4mmの条件で、引張強度MPaおよび引張伸びを測定した。[剛性]ISO試験法178に準拠し、測定温度23°C、試験片厚さ4mmの条件で、曲げ強度MPaおよび曲げ弾性率MPaを測定した。[耐熱性]ISO試験法75に準拠し、1.83MPa、4mm、フラットワイズ法の条件で、荷重たわみ温度°Cを測定し、これを高荷重時の耐熱性とした。[耐衝撃性]ISO試験法179に準拠し、測定温度23°C、試験片厚さ4mmの条件で、Vノッチ付きシャルピー衝撃強さkJ/m2を測定した。[吸湿時の剛性]ISO試験法291に準拠し、試験片を23°C、50RHで平衡状態になるまで状態調整した後、ISO試験法178に準拠し、測定温度23°C、試験片厚さ4mmの条件で測定した曲げ弾性率MPaを、吸湿時の剛性とした。[塗装密着性]100mm×100mmの試験片厚さ2mmに、エアブラシを用いてアクリル塗料を約30μmの膜厚になるように塗布し、60°C、30分の条件下で乾燥させ、試験片上に塗膜を形成した。ついで塗膜表面に、カッターで試験片に達する切れ目を入れて、1mm間隔で100個の碁盤目を形成し、セロハンテープを密着させた後、180度方向に引き剥がす剥離試験を行った。剥離試験後に塗膜表面に残存した碁盤目の数を数え、以下の評価基準にて塗装密着性の評価を行った。◎:碁盤目の数が100個。○:碁盤目の数が95個以上、100個未満。△:碁盤目の数が85個以上、95個未満。×:碁盤目の数が85個未満。意匠性塗装密着性と同様にして、試験片にアクリル塗料を塗布し、塗膜を形成した。このときの試験片の外観を目視にて観察し、無機充填材Eの浮き出しによる毛羽立ちの数を数え、以下の評価基準にて意匠性の評価を行った。◎:毛羽立ちの数が0個。○:毛羽立ちの数が1個以上、5個未満。△:毛羽立ちの数が5個以上、10個未満。×:毛羽立ちの数が10個以上。表1から明らかなように、各実施例の強化熱可塑性樹脂組成物から得られた成形品試験片は、吸湿時の剛性の低下が少なく、しかも耐衝撃性、高荷重時の耐熱性に優れ、かつ塗装時の意匠性にも優れていた。これに対し、表2に示すように、ポリアミド樹脂C2の含有量が30質量部と少ない比較例1の強化熱可塑性樹脂組成物から得られた成形品は、高荷重時の耐熱性、耐衝撃性、意匠性に劣っていた。ポリアミド樹脂C2の含有量が70質量部と多い比較例2の強化熱可塑性樹脂組成物から得られた成形品は、吸湿時の剛性が低く、塗装密着性に劣っていた。マレイミド系共重合体Bの含有量が25質量部と多い比較例3の強化熱可塑性樹脂組成物から得られた成形品は、耐衝撃性に劣っていた。マレイミド系共重合体Bの代わりに、スチレン系共重合体を用いた比較例4の強化熱可塑性樹脂組成物から得られた成形品は、高荷重時の耐熱性に劣っていた。相対粘度が3.57であるポリアミド樹脂C3を用いた比較例5の強化熱可塑性樹脂組成物から得られた成形品は、高荷重時の耐熱性、意匠性に劣っていた。マレイミド系共重合体Bの含有量が2質量部と少ない比較例6の強化熱可塑性樹脂組成物から得られた成形品は、吸湿時の剛性が低く、塗装密着性に劣っていた。"